(57)【要約】【課題】  水性塗料から成る樹脂被膜を有すると共に、耐食性、開口性、成形性に優れ、高内圧時の破壊耐性にも優れたアルミニウム製蓋を提供することである。【解決手段】  塗装アルミニウム板を、中央パネルとその周縁の強化環状溝とから成り、強化環状溝のラジアス部の中央パネルからの深さ（Ｈ）が１．５乃至４．５ｍｍの範囲及びラジアス部の曲率半径（Ｒ）が０．２０乃至１．００ｍｍの範囲の範囲に成形して成るアルミニウム製蓋において、  前記塗装アルミニウム板の塗膜が、ビスフェノールＡ型エポキシ樹脂及びビスフェノールＦ型エポキシ樹脂から成る共重合エポキシ樹脂、及び５乃至３０重量％の量でエチルアクリレートを含有するエチルアクリレート含有アクリル樹脂から成るエポキシアクリル系水性塗料を９０乃至１６０ｍｇ／ｄｍ２の塗膜量で形成した塗膜から成り、且つ被覆後の０℃氷水中での折り曲げ加工後の折り曲げ部の金属露出が０．５０ｍＡ以下であることを特徴とするアルミニウム製蓋。【選択図】  図２
2006051984.tif 000002
【特許請求の範囲】
【請求項１】
塗装アルミニウム板を、中央パネルとその周縁の強化環状溝とから成り、強化環状溝のラジアス部の中央パネルからの深さ（Ｈ）が１．５乃至４．５ｍｍの範囲及びラジアス部の曲率半径（Ｒ）が０．２０乃至１．００ｍｍの範囲の範囲に成形して成るアルミニウム製蓋において、
前記塗装アルミニウム板の塗膜が、ビスフェノールＡ型エポキシ樹脂及びビスフェノールＦ型エポキシ樹脂から成る共重合エポキシ樹脂、及び５乃至３０重量％の量でエチルアクリレートを含有するエチルアクリレート含有アクリル樹脂から成るエポキシアクリル系水性塗料を９０乃至１６０ｍｇ／ｄｍ２の塗膜量で形成した塗膜から成り、且つ被覆後の０℃氷水中での折り曲げ加工後の折り曲げ部の金属露出が０．５０ｍＡ以下であることを特徴とするアルミニウム製蓋。
【請求項２】
前記エポキシアクリル水性塗料が、エポキシ樹脂とアクリル樹脂の重量比が８０：２０乃至９０：１０である請求項１記載のアルミニウム製蓋。
【請求項３】
前記共重合エポキシ樹脂が、ビスフェノールＡ型エポキシ樹脂とビスフェノールＦ型エポキシ樹脂の重量比が９５：５乃至７５：２５である請求項１又は２記載のアルミニウム製蓋。
【請求項４】
前記塗膜表面の動摩擦係数が０．０３乃至０．１０である請求項１乃至３の何れかに記載のアルミニウム製蓋。
【発明の詳細な説明】
【技術分野】
【０００１】
本発明は、特定形状を有するアルミニウム製蓋に関し、より詳細には特定の水性塗料から成る塗膜を有するアルミニウム板を用いた耐圧性能及び耐食性に顕著に優れたアルミニウム製蓋に関する。
【背景技術】
【０００２】
炭酸飲料、ビール等の自生圧力を有する内容物の缶詰や、内容物充填時に液体窒素を滴下した所謂窒素充填缶詰に対する缶蓋では、バックリング耐性を一定値以上に確保することが望まれる一方、材料コストの低減及び空き缶重量の軽減の要求から、蓋の板厚を可及的に薄くすることが行われている。
アルミニウムは、蓋材として加工性や風味保持性に優れているが、鋼材に比して強度に劣るため、板厚を薄くすると、蓋の耐圧性能、耐バックリング性能が低下するという問題があった。
【０００３】
このような問題を解決するために本出願人により、蓋に成形するアルミニウム板として、Ｍｇが２．０〜６．０重量％、Ｍｎが０．０５〜１．０重量％、Ｃｒが０．０２〜０．４０重量％、Ｃｕが０．０２〜０．２０重量％、Ｓｉが０．５重量％以下、Ｆｅが０．５重量％以下、Ｚｎが０．５重量％以下及び残部がＡｌと不可避不純物からなるアルミニウム合金を基体とし且つ被覆後の曲げ伸ばし引っ張り強度が５Ｎ／ｍｍ２以上の被覆アルミニウム板を選択すると共に、強化環状溝のラジアス部の中央パネルからの深さ（Ｈ）が１．５乃至４．５ｍｍ及びラジアス部の曲率半径（Ｒ）が０．２０乃至１．００ｍｍの範囲となる形状に成形された高内圧時の破壊耐性に優れたアルミニウム製蓋が提案されている(特許文献１)。
【０００４】
上記アルミニウム製蓋は、アルミニウム合金基体に施す有機樹脂被覆として、エポキシ−フェノール系塗料やエポキシ−アミノ系塗料、ビニル塗料、ビニル−エポキシ−フェノール系塗料等の溶剤系塗料が用いられている。
しかしながら、上述したような有機溶剤を含有する塗料は、作業環境の悪化や大気汚染等の問題を有するため、水性塗料に変更されることが望まれているが、水性塗料による有機被覆を施したアルミニウム製蓋では満足する耐食性を発現することができなかった。すなわち、上述したような形状を有する缶蓋においては、自生圧力を有する内容物を充填した場合に、最も板厚の薄いセンターパネルラジアス部でクラックが発生してしまうという問題があった。
【０００５】
缶用素材に用いる水性塗料も種々提案されており、例えば、水性塗料ベース（Ａ）の固形分１００重量部に、（ａ）２−エチルヘキシルアクリレート及び／または２−エチルヘキシルメタクリレート：５０重量％以上、（ｂ）カルボキシル基を有する不飽和単量体：５〜３０重量％、（ｃ）（ａ）及び（ｂ）と共重合可能なその他の不飽和単量体：４５重量％からなる不飽和単量体を重合してなる共重合体（Ｂ）０．００１〜０．５重量部をアミンで中和して水溶化せしめてなるものを配合したことを特徴とする水性塗料組成物が提案されている（特許文献２）。
【０００６】
【特許文献１】特許第２７３９８０７号公報
【特許文献２】特許第３１７５５４３号公報
【発明の開示】
【発明が解決しようとする課題】
【０００７】
しかしながら上記水性樹脂組成物から成る樹脂被覆を形成した場合には、ある程度の耐食性は得られるとしても、缶蓋として満足する開口性を得ることができず、未だ充分満足し得るものではなかった。すなわち、後述する比較例５の結果から明らかなように、この水性樹脂組成物からなる樹脂被覆を有する缶蓋は、本発明の蓋に比して、金属露出量が多少劣っていると共に、開口時にフェザリングが生じ、開口性の点において顕著に劣っている。                                              
従って本発明の目的は、水性塗料から成る樹脂被膜を有すると共に、耐食性、開口性、成形性に優れ、高内圧時の破壊耐性にも優れたアルミニウム製蓋を提供することである。
【課題を解決するための手段】
【０００８】
本発明によれば、塗装アルミニウム板を、中央パネルとその周縁の強化環状溝とから成り、強化環状溝のラジアス部の中央パネルからの深さ（Ｈ）が１．５乃至４．５ｍｍの範囲及びラジアス部の曲率半径（Ｒ）が０．２０乃至１．００ｍｍの範囲に成形して成るアルミニウム製蓋において、前記塗装アルミニウム板の塗膜が、ビスフェノールＡ型エポキシ樹脂及びビスフェノールＦ型エポキシ樹脂の共重合エポキシ樹脂、及び５乃至３０重量％の量でエチルアクリレートを含有するエチルアクリレート含有アクリル樹脂から成るエポキシアクリル系水性塗料を９０乃至１６０ｍｇ／ｄｍ２の被覆量で形成した塗膜から成り、且つ被覆後の０℃氷水中での折り曲げ加工後の折り曲げ部の金属露出が０．５０ｍＡ以下であることを特徴とするアルミニウム製蓋が提供される。
【０００９】
本発明のアルミニウム製蓋においては、
１．エポキシアクリル水性塗料が、エポキシ樹脂とアクリル樹脂の重量比が８０：２０乃至９０：１０であること、
２．共重合エポキシ樹脂が、ビスフェノールＡ型エポキシ樹脂とビスフェノールＦ型エポキシ樹脂の重量比が９５：５乃至７５：２５であること、
３．塗膜表面の動摩擦係数が０．０３乃至０．１０であること、
が好適である。
【発明の効果】
【００１０】
本発明においては、優れた耐圧性能を有すると共に、特定の形状を採用することに起因する耐食性の低下を有効に防止することができ、またフェザリングの発生が防止されて開口性にも優れたアルミニウム製蓋を提供することができる。
また本発明においては、溶剤系の塗料を使用していないため、作業環境の悪化等の問題がないという利点もある。
更に本発明においては、用いる塗装アルミニウム板の０℃氷水中での折り曲げ加工後の折り曲げ部の金属露出が０．５０ｍＡ以下であることにより、内容物充填後に繰り返し変形に付された場合にも優れた耐食性を維持できるものであることが端的に表されるという利点をも有している。
【発明を実施するための最良の形態】
【００１１】
本発明のアルミニウム製蓋においては、（１）その形状が、中央パネルとその周縁の強化環状溝とから成り、強化環状溝のラジアス部の中央パネルからの深さ（Ｈ）が１．５乃至４．５ｍｍの範囲及びラジアス部の曲率半径（Ｒ）が０．２０乃至１．００ｍｍの範囲に成形して成る特定形状を有すること、（２）塗装アルミニウム板の塗膜が、ビスフェノールＡ型エポキシ樹脂及びビスフェノールＦ型エポキシ樹脂の共重合エポキシ樹脂、及び５乃至３０重量％の量でエチルアクリレートを含有するエチルアクリレート含有アクリル樹脂から成るエポキシアクリル系水性塗料を９０乃至１６０ｍｇ／ｄｍ２の塗膜量で形成した塗膜から成ること、（３）塗装アルミニウム板の０℃氷水中での折り曲げ加工後の折り曲げ部の金属露出が０．５０ｍＡ以下であること、が重要な特徴である。
【００１２】
本発明の第一の特徴であるアルミニウム製蓋の形状は、薄肉化されたアルミニウム材料のバックリング耐性を向上させるために採用された形状であり、図１及び図２にその一例(イージーオープン蓋)を示す。
この蓋１は中央パネル部２、強化環状溝３及び最外周の巻締部４から成っている。中央パネル部２には、スコア５で囲まれた開口予定部６が有り、また開封用タブ７がリベット８を介して固着されている。開封用タブ７は把持用リング９と押込用先端１０と、リベット固定用舌片１１を備えており、押込用先端１０が開口予定部６と重なるように取り付けてある。強化環状溝３は、中央パネル部２から中央パネルラジアス部１２を介して、内壁部１３、ラジアス部１４及び外壁部(チャックウォール)１５からなっており、この外壁部１５はシーミングパネル部１６及びカール部１７に接続されている。シーミングパネル部１６及びカール部１７の裏側は溝１８になっており、この溝１８には、密封用組成物（図示せず）がライニングされ、缶胴フランジ(図示せず)との間に二重巻締による密封が行なわれることになる。
【００１３】
本発明においては、上述した中央パネル部２から強化環状溝３のラジアス部１４に至る深さ（Ｈ）を１．５乃至４．５ｍｍ、特に１．８乃至４．０ｍｍ、最も好適には２．０乃至３．５ｍｍと比較的大きい範囲にすると共に、ラジアス部の曲率半径（Ｒ）を０．２０乃至１．００ｍｍｍ、特に０．２０乃至０．９０ｍｍ、最も好適には０．２０乃至０．７０ｍｍの比較的小さい範囲にすることにより、０．１５乃至０．４０ｍｍ、特に０．２０乃至０．３０ｍｍに薄肉化されたアルミニウム板を用いた場合にも７．０ｋｇｆ／ｃｍ２以上のバックリング耐性が得られるのである。
【００１４】
上述した特定の形状を有するアルミニウム製蓋においては、中央パネルラジアス部１２でクラックが発生していたことから、この原因について鋭意研究した結果、中央パネルラジアス部１２の外周が蓋への成形加工の際、コイニング加工により最も板厚が薄くなる箇所であり、図３に示すように、中央パネルラジアス部(ＣＰＲ部)が内圧の変化などによる変形の起点となり、塗膜が繰り返しの変形によりダメージを受けるためクラックが発生していたことを見出すと共に、このような特定の形状を有するアルミニウム製蓋に固有の現象である繰り返し変形によるダメージにも耐え得る塗膜を形成可能な水性塗料として上記特定の水性塗料を見出したのである。
【００１５】
また本発明のアルミニウム製蓋においては、上述した水性塗料から成る塗膜が形成されていることにより、優れた開口性をも兼ね備えることが可能となり、開口予定部を区画するスコアが破断される際にカットエッジに有機被膜が残るフェザリング現象が有効に防止されるのである。
【００１６】
本発明のアルミニウム製蓋において、上述した特定の水性塗料を用いることにより、上述した耐食性、特に中央パネルラジアス部が繰り返し変形された場合にもクラックの発生が有効に防止されると共に、フェザリングの発生のない優れた開口性が発現されることは後述する実施例の結果からも明らかである。
すなわち、用いるエポキシアクリル系水性塗料として、エチルアクリレートの含有量が上記範囲よりも少ないアクリル樹脂を用いた場合や塗膜量が上記範囲よりも少ない場合には、中央パネルラジアス部で腐食を生じ(比較例１，３，５，７)、一方エチルアクリレートの含有量が上記範囲よりも多いアクリル樹脂を用いた場合やビスフェノールＦを含有しないエポキシ樹脂を用いた場合、或いは塗膜量が上記範囲よりも多い場合には、開口性に劣りフェザリングが発生しているのに対して(比較例２，４，５，６，８)、本発明のアルミニウム製蓋においては、比較例よりも高いレベルで、優れた耐食性及び開口性を有しているのである。
【００１７】
本発明の特定形状を有するアルミニウム缶蓋においては、耐圧強度を向上させ、過度のドーミングを防止するために、中央パネルラジアス部外周にコイニング加工が施されている。このため、前述したように、中央パネルラジアス部の板厚が最も薄い部分が内圧による蓋変形の起点となって変形が繰り返されることにより、塗膜にクラックが発生し耐食性が損なわれていると考えられる。
本発明のアルミニウム缶蓋においては、このような変形が繰り返された場合にも塗膜表面にクラックが発生しない基準として、０℃氷水中での折り曲げ加工後の折り曲げ部の金属露出が０．５０ｍＡ以下であることが重要である。
すなわち、０℃氷水中での折り曲げ加工後の折り曲げ部の金属露出が０．５０ｍＡ以下であるアルミニウム板は、実際に上述した特定形状のアルミニウム製蓋を作成し内容物充填後当該蓋を適用した缶を成形する、実缶試験を行った場合においても中央パネルラジアス部にクラックの発生がなく、両者の間に相関関係があることを見出したのである。これにより、実際に製蓋して実缶試験を行うことなく、塗装アルミニウム板の状態で、優れた耐食性を有するアルミニウム製蓋を判別することが可能となるのである。
【００１８】
このことは後述する実施例の結果からも明らかである。すなわち、比較例をも含めて０℃氷水中での折り曲げ加工後の折り曲げ部の金属露出が０．５０ｍＡ以下である場合には、中央パネルラジアス部に実用上問題となる腐食が生じていないのに対し(実施例１〜１４及び比較例２，４，６，８，９)、０℃氷水中での折り曲げ加工後の折り曲げ部の金属露出が０．５０ｍＡよりも大きい場合には、腐食の程度が顕著に大きいことからも明らかである（比較例１，３，５，７）。
【００１９】
本発明のアルミニウム製蓋においては、塗膜表面の動摩擦係数が０．０３乃至０．１０であることが特に好適であり、これにより蓋を成形する際に蓋が工具から容易に離脱可能であると共にライン上で滑り性がよいため、生産性に優れているという利点をも発現することが可能となる。
【００２０】
(アルミニウム板)
本発明に用いるアルミニウム板としては、純アルミニウム或いはアルミニウム合金から成るアルミニウム板を使用することができるが、好適には、前述した特許２７３９８０７号で規定された、Ｍｇが２．０〜６．０重量％、Ｍｎが０．０５〜１．０重量％、Ｃｒが０．０２〜０．４０重量％、Ｃｕが０．０２〜０．２０重量％、Ｓｉが０．５重量％以下、Ｆｅが０．５重量％以下、Ｚｎが０．５重量％以下及び残部がＡｌと不可避不純物からなるアルミニウム合金からなるものを使用することが望ましい。
アルミニウム板の厚みは０．１５乃至０．４０ｍｍ、特に０．２０乃至０．３０ｍｍの厚みのものを使用することが望ましく、上記範囲よりも厚い場合には、材料コスト的に不利であると共に、空き缶重量の軽減という要求を満たすことが困難となる。また上記範囲よりも薄い場合には、耐圧性や蓋の変形の点で不満足となる。またその引っ張り強度は３３０Ｎ／ｍｍ２以上、耐力(永久伸び０．２％の時の強度)は２６０Ｎ／ｍｍ２以上であることが、厚みを小さくしながら、耐圧力を大きくする点で好ましい。
【００２１】
(エポキシアクリル系水性塗料)
本発明において、アルミニウム板に塗装する水性塗料としては、ビスフェノールＡ型エポキシ樹脂及びビスフェノールＦ型エポキシ樹脂から成る共重合エポキシ樹脂、及び５乃至３０重量％の量でエチルアクリレートを含有するエチルアクリレート含有アクリル樹脂から成るエポキシアクリル系水性塗料であることが重要である。
このエポキシアクリル水性塗料においては、エポキシ樹脂とアクリル樹脂の重量比が８０：２０乃至９０：１０の範囲にあることが塗膜の密着性の点から好ましく、また共重合エポキシ樹脂が、ビスフェノールＡ型エポキシ樹脂とビスフェノールＦ型エポキシ樹脂の重量比が９５：５乃至７５：２５の範囲にあることが加工性や開口性の点から好ましい。
【００２２】
上記エポキシアクリル系水性塗料は、エポキシ樹脂成分としてビスフェノールＡ型エポキシ樹脂及びビスフェノールＦ型エポキシ樹脂から成る共重合エポキシ樹脂を用いること、及びカルボキシル基含有アクリル樹脂成分として５乃至３０重量％の量でエチルアクリレートを含有するエチルアクリレート含有アクリル樹脂を用いる以外は、従来公知の水性塗料の調製方法により調製することができる。
すなわち、エチルアクリレート含有アクリル樹脂中のカルボキシル基とビスフェノールＡ型エポキシ樹脂及びビスフェノールＦ型エポキシ樹脂中のエポキシ基とを、ジメチルアミノエタノール、ジエタノールアミン等のエステル化触媒の存在下に部分的にエステル化させ、エポキシ樹脂中にカルボキシル基を導入し、かかるカルボキシル基をジメチルメタノールアミン等の塩基で中和することによってエポキシ樹脂を水性化して塗料ベースにすることができる。
かかる塗料ベースを、水、或いはメタノール、エタノール、ｎ−プロパノール、イソプロパノール、ブタノール等のアルキルアルコール類；メチルセロソルブ、エチルセロソルブ等のグリコールエーテル類；メチルセロソルブアセテート、エチルセロソルブアセテート等のグリコールエーテルエステル類や、ジオキサン、ジメチルホルムアミド、テトラヒドロフラン、メチルエチルケトン等の親水性有機溶剤と水との混合物から成る水性媒体と組み合わせで水性塗料を調製することができる。
【００２３】
ビスフェノールＡ型エポキシ樹脂及びビスフェノールＦ型エポキシ樹脂は、ビスフェノールＡ、ビスフェノールＦとエピクロルヒドリンとをアルカリ触媒の存在下に縮合させて得られるものであるが、更に上記ビスフェノールＡ型エポキシ樹脂及びビスフェノールＦ型エポキシ樹脂のエポキシ基又は水酸基に脱水ヒマシ油脂肪酸等の植物油脂脂肪酸若しくはビスフェノールＡ等の変性剤を反応させた変性エポキシ樹脂やフェノキシ樹脂等も使用することができる。
共重合エポキシ樹脂は、３,０００〜１０,０００のエポキシ当量を有することが好ましい。
【００２４】
アクリル樹脂は、（メタ）アクリル酸、クロトン酸、イタコン酸、マレイン酸、フマル酸等のエチレン性不飽和カルボン酸、或いはマレイン酸モノメチル、フマル酸モノエチル、イタコン酸モノｎ−ブチル等の各種のエチレン性不飽和ジカルボン酸のモノアルキルエステル類を重合して成るものであり、本発明においては特に、共重合成分としてエチルアクリレートを５乃至３０重量％、特に１５乃至２５重量％の量で含有していることが重要である。
【００２５】
本発明に用いるエポキシアクリル系水性塗料には、従来公知の界面活性剤、滑剤、防錆剤、顔料、充填剤等の添加剤を従来公知の処方に従って添加することができる。
【００２６】
（塗装アルミニウム板の作成）
本発明のアルミニウム製蓋においては、前述したアルミニウム基板の少なくとも缶内面側となる面に上述したエポキシアクリル系水性塗料から成る塗膜を形成した塗装アルミニウム板を用いるが、塗膜の形成の際、前述したように塗膜量が９０乃至１６０ｍｇ／ｄｍ2の範囲にあることが重要である。
エポキシアクリル系水性塗料のアルミニウム基板への塗装方法としては、特に制限はなく、従来公知の塗装方法、例えば、スプレー塗装、ロールコーター塗装、浸漬塗装、電着塗装等の何れの方法によっても塗装することができる。また塗膜の焼付条件としては、一般的には１５０〜３００℃の温度で１０秒〜１５分間焼き付けることが望ましい。
【００２７】
（蓋形状）
本発明のアルミニウム製蓋は、前述した蓋素材を使用し、且つ強化環状溝の寸法を前記の範囲とする点を除けば、それ自体公知の成形法で成形することができる。すなわち、塗装アルミニウム板或いはコイルを所定の形状及び寸法に打ち抜き、次いで或いは同時にプレス型で蓋の形に成形することができる。
図１及び図２に示したステイオンタブタイプのイージーオープン蓋について説明すると、プレス型により蓋の形に成形された蓋材の密封用溝へのコンパウンドのライニング及び乾燥によるライニング工程を経て、スコア刻設工程で蓋の外面側から金属素材の途中に達するようにスコアの刻設を行い、次いでリベットの形成、リベットにタブを取付けた後、リベットを鋲打ちすることによるタブ取り付けを行うことによりイージーオープン蓋が作成される。
図１及び図２に示したアルミニウム製蓋の具体例は所謂パーシャルオープンタイプのイージーオープン蓋であるが、勿論、プルオープンタイプのイージーオープン蓋にも適用可能である。
【００２８】
（用途）
本発明のアルミニウム製蓋は、耐圧性能、耐食性、開口性に顕著に優れていることから、高炭酸飲料、ビール、チューハイ等のアルコール飲料等を内容物とする陽圧缶に有効に用いることができる。
【実施例】
【００２９】
本発明を次の実施例，比較例で更に説明する。
（実施例１）
（塗料Ｃ-１の調製）
＜エポキシ樹脂溶液の調製＞
窒素気流下において、混合溶剤（n−ブタノール、ブチルセロソルブ）に、表１の配合例で示したビスフェノールＡ型高分子量エポキシ樹脂（ZX1449-8もしくはEpikote1010）及びビスフェノールＦ型高分子量エポキシ樹脂（Epikote4010P）を溶解させて固形分６２．５%のエポキシ樹脂溶液Ｅ-１乃至Ｅ-６を得た。
【００３０】
【表１】
2006051984.tif 000003
【００３１】
＜レゾール樹脂溶液の調製＞
窒素気流下において、ビスフェノールＡ １３２部、p-クレゾール ３３部及び３７%ホルマリン ８８部を４つ口フラスコ中で８０℃３０分加熱撹拌して溶解させた。ついで、発熱に注意しながら、２５%アンモニア水１０部を３０分で滴下した後、８０℃を維持したまま３時間の反応を行った。反応終了後、酢酸ブチル１１８部とn−ブタノール１１８部を加え、撹拌し樹脂分を溶解させ、温度を９０〜１１０℃で加熱還流させながら３時間で脱水し、不揮発分４０．５重量%、重量平均分子量１５００のレゾール樹脂溶液を得た。
【００３２】
＜アクリル変性エポキシ樹脂水性分散体の調製＞
Ｅ−１の６２．５％共重合エポキシ樹脂溶液１３６部を窒素気流下、撹拌しながら１２０℃に加温した。これに表２に示した、Ａ-１の組成となる混合溶液３７部と７５％過酸化ベンゾイル０．７部及びブチルカルビトール５部を６０分かけて滴下した。
滴下終了後、更に１２０℃にて混合溶液を撹拌し、反応を継続した。その後、前記のレゾール樹脂溶液を４部加え、均一に溶解した後、ジメチルエタノールアミン５部を添加した。
アミン添加後加熱を停止して、５分間で１１０℃まで温度を下げて、ついで、蒸留水１００部を６０℃以下になるように撹拌しながら滴下し、更に蒸留水７５部を添加し、不揮発分が２８．０重量％となるアクリル変性エポキシ樹脂の水分散体１（塗料Ｃ-１）を得た。
【００３３】
【表２】
2006051984.tif 000004
【００３４】
（塗装アルミニウム板の製造）
板厚０．２６ｍｍのアルミニウム５１８２材のコイルに塗料Ｃ-１を内面側となる面には固形分として１３０mg/dm２の塗布量となるように，外面側となる面には固形分として３０乃至５０mg/dm2の塗布量となるようにコイルコート後、アルミ基材のピーク温度が２４０〜２７０℃で全加熱時間が２０〜３０秒となるようにガスオーブンで塗膜を焼付け、塗装アルミニウムコイルを得た。
【００３５】
（塗装板での評価）  
得られた塗装アルミニウムコイルから塗装アルミニウム板サンプルを切出し、下記評価を実施した。
(１)  折り曲げ後の金属露出評価
前記塗装アルミニウム板から圧延方向に長さ３０ｍｍ、圧延と直角方向に長さ３０ｍｍの正方形の試験片を切出し、０℃以下の氷水中に１０分間浸漬後、水中にて圧延と平行に先端の直径が２ｍｍになるようにプリベンド治具（図４参照）を用い、１８０度折り曲げた。その後、曲げた試片を氷水中に３０秒浸漬後、金属露出評価を実施した。
１％の食塩水を電解液として、測定試片を陰極、対極にステンレス板を用い、この間に６．３ボルトの電圧をかけ、５秒後に流れている電流値で金属露出程度を評価した。尚、対極のステンレスは１５ｍｍφ×厚さ２ｍｍのものを使用し、電流値の測定は、電解液を浸透させた写真用スポンジ（厚さ９ｍｍ×幅２０ｍｍ×長さ２０ｍｍ）を測定試片と対極の間にセットし、スポンジに測定試片を電解液でカットエッジが通電しないように押付け、測定を実施した。
測定した電流値が０〜０．５mAであれば、製品化は可能であるが、電流値が０．５１mA以上になると、内容物充填後、蓋のＣＰＲ部に腐食が発生し、Ａｌ溶存量が高くなり、製品化には問題となる。
【００３６】
（２）  動摩擦係数の測定
前記塗装アルミニウムコイルから幅１８０ｍｍ×長さ２４０ｍｍの試験片を切出し、スリップテスター測定器（今回はテスター産業株式会社製スリップテスター使用）にて三点支持法（荷重１kg）で測定を実施した。
３点で接触する治具は各々先端形状が半径５/１６インチの球面を持ち、材質はＳＫＤ１１，炭化チタン処理で表面仕上げは０．４Ｓのものを用いた。
測定した動摩擦係数が０．０３〜０．１０の範囲であれば、製品化は可能であるが、測定値が０．０３〜０．１０範囲外の場合は成形工具とのシェル離れ不良、製蓋ラインでの搬送トラブルに起因するラインストップの増加，内面塗料の耐疵付き性低下等により製品化には問題となる。
【００３７】
（蓋の成形）
前記塗装アルミニウムコイルを使用し、シェル（開封用タブ取付け前の蓋をシェルと呼ぶ）成形機にて、強化環状溝のラジアス部の中央パネルからの深さ（Ｈ）が２．５ｍｍ、及びラジアス部の曲率半径(R）が０．５０ｍｍである２０６径のシェルを成形した。これに蓋外面側からスコア加工（スコア残存厚み９５μm），リベット加工及び開封用タブの取付けを行い、イージーオープン蓋（ＳＯＴ蓋と呼ぶ）を作製した。
【００３８】
（シェル成形時の不具合評価）
シェル成形機で発生する不具合要因として、成形工具からのシェル離れ不良，シェル搬送レールでのシェルすべり不良等に起因するライン停止がある。このラインストップが３０分間で何回発生したかを数えた。
蓋製造時に材料に起因するラインストップが２回未満/３０minであれば、製品化は可能であるが、２回以上/３０minではラインでの不動時間も多くなり、製品化には問題となる。ライン停止が多発した材料については３０分実施せずに途中で中止した。
【００３９】
（蓋での評価）
前記の方法で得られた塗装アルミニウム蓋について、下記評価を実施した。
(１)  フェザリング（膜残り幅）評価
内容物コカコーラを３５０g ＴＵＬＣ缶（東洋製罐（株）製ポリエステルフィルムラミネートスチール缶）にガスボリューム３．７５の条件で充填後、室温（約２５℃）に２４時間経時後、手で開口し、蓋開口部の膜残り幅（高さ方向）をスケールで測定した。測定はｎ＝２０枚実施した。フェザリングが高さ２ｍｍ未満であれば製品化は可能であるが、高さ２ｍｍ以上では開口性能にも影響を及ぼし、製品化には問題がある。
【００４０】
(２)  蓋内面金属露出評価
１％食塩水を電解液として蓋内面を陽極、対極にステンレス板を用い、この間に６．３ボルトの電圧をかけ、４秒後に流れている電流値で金属露出の程度を評価した。測定はｎ=２４枚実施した。
電流値が２．０mA未満であれば、製品化は可能であるが、電流値が２．０mA以上では、特にスコア，リベット起因の場合は穿孔の可能性，その他の部位では、Ａｌ溶存量が高くなり、製品化には問題となる。
【００４１】
(３)  耐食性評価
内容物コカコーラを３５０gＴＵＬＣ缶（スチール缶）にガスボリューム３．７５，内容量３４５gの条件でコールドパック（液温１０℃，缶内エアー量２ml以下にする）後、ウォーマー処理（４０℃-１０分）を実施した。得られたサンプルを３７℃の恒温室に６ヶ月間倒立（蓋を下側にして保管）経時後、開缶し蓋内面を観察した。観察は実体顕微鏡及び金属顕微鏡を用いて行い、蓋内面の腐食点，穿孔部有無を評価した。（各ｎ=１０枚）
センターパネルラジアス（ＣＰＲ）部の腐食に関しては、腐食程度はＣＰＲ部蓋１枚あたりの円周方向長さを１、腐食部長さをＣとすると以下の方法で算出した。
腐食（％）＝[（c1/1）＋（c2/1）＋（c3/1）＋（c4/1）＋…＋（c10/1）]×１００
腐食程度が１００%未満であれば、製品化は可能であるが、１００%以上ではＡｌ溶存量が高くなり、製品化には問題となる。
【００４２】
(４)  アルミ溶存量評価
内容物コカコーラを３５０gＴＵＬＣ缶（スチール缶）にガスボリューム３．７５の条件で充填、３７℃の恒温室に６ヶ月間経時後、開缶し、内容物コカコーラを原子吸光光度計で測定した。
測定はｎ=３枚実施した。
溶存量についてはこれまでの知見から２．０ppm未満では製品化は可能であるが、２．０ppm以上では製品化は不可とした。
結果を表３に示す。
十分な性能（成形性，耐圧及び耐食性）を保持した塗装アルミニウム板及びＳＯＴ蓋が得られた。
【００４３】
（実施例２)
（塗料Ｃ-２の調製）
アクリル変性エポキシ樹脂の水分散体１（塗料Ｃ-１）の調製において、カルボキシル基含有アクリル樹脂溶液にＡ-２を使用する他は、同様の方法により、不揮発分が２８．５重量%のアクリル変性エポキシ樹脂の水分散体２（塗料Ｃ-２）を得た。
塗料Ｃ-２を使用した以外は実施例１と同様に蓋まで成形し、同様な評価を実施した。結果を表３に示す。
【００４４】
（実施例３）
（塗料Ｃ-３の調製）
アクリル変性エポキシ樹脂の水分散体1（塗料Ｃ-１）の調製において、カルボキシル基含有アクリル樹脂溶液にＡ-３を使用する他は、同様の方法により、不揮発分が２８．５重量％のアクリル変性エポキシ樹脂の水分散体３（塗料Ｃ-３）を得た。
塗料Ｃ-３を使用した以外は実施例１と同様に蓋まで成形し、同様な評価を実施した。結果を表３に示す。
【００４５】
（実施例４）
（塗料Ｃ-４の調製）
アクリル変性エポキシ樹脂の水分散体２（塗料Ｃ-２）の調製において、Ｅ-１の６２．５%共重合エポキシ樹脂溶液１２８部及び表２に示したＡ-２の組成となる混合溶液４９部を使用する他は、同様の方法により、不揮発分が２８．０重量％のアクリル変性エポキシ樹脂の水分散体４（塗料Ｃ-４）を得た。
塗料Ｃ-４を使用した以外は実施例１と同様に蓋まで成形し、同様な評価を実施した。結果を表３に示す。
【００４６】
（実施例５）
（塗料Ｃ-５の調製）
アクリル変性エポキシ樹脂の水分散体２（塗料Ｃ-２）の調製において、Ｅ-１の６２．５%共重合エポキシ樹脂溶液１４４部及び表2に示したＡ-２の組成となる混合溶液２５部を使用する他は、同様の方法により、不揮発分が２８．５重量%のアクリル変性エポキシ樹脂の水分散体５（塗料Ｃ-５）を得た。
塗料Ｃ-５を使用した以外は実施例１と同様に蓋まで成形し、同様な評価を実施した。結果を表３に示す。
【００４７】
（実施例６）
（塗料Ｃ-６の調製）
アクリル変性エポキシ樹脂の水分散体２（塗料Ｃ-２）の調製において、エポキシ樹脂溶液にＥ-２を使用する他は、同様の方法により、不揮発分が２８．５重量%のアクリル変性エポキシ樹脂の水分散体６（塗料Ｃ-６）を得た。
塗料Ｃ-６を使用した以外は実施例１と同様に蓋まで成形し、同様な評価を実施した。結果を表３に示す。
【００４８】
（実施例７）
（塗料Ｃ-７の調製）
アクリル変性エポキシ樹脂の水分散体３（塗料Ｃ-３）の調製において、エポキシ樹脂溶液にＥ-２を使用する他は、同様の方法により、不揮発分が２８．５重量%のアクリル変性エポキシ樹脂の水分散体７（塗料Ｃ-７）を得た。
塗料Ｃ-７を使用した以外は実施例１と同様に蓋まで成形し、同様な評価を実施した。結果を表３に示す。
【００４９】
（実施例８）
（塗料Ｃ-８の調製）
アクリル変性エポキシ樹脂の水分散体４（塗料Ｃ-４）の調製において、エポキシ樹脂溶液にＥ-２、カルボキシル基含有アクリル樹脂溶液にＡ-８を使用する他は、同様の方法により、不揮発分が２８重量％のアクリル変性エポキシ樹脂の水分散体８（塗料Ｃ-８）を得た。
塗料Ｃ-８を使用し、内面の塗布量を１６０mg/dm2にした以外は実施例１と同様に蓋まで成形し、同様な評価を実施した。結果を表３に示す。
【００５０】
（実施例９）
（塗料Ｃ-９の調製）
アクリル変性エポキシ樹脂の水分散体５（塗料Ｃ-５）の調製において、エポキシ樹脂溶液にＥ-２、カルボキシル基含有アクリル樹脂溶液にＡ-７を使用する他は、同様の方法により、不揮発分が２８．５重量％のアクリル変性エポキシ樹脂の水分散体９（塗料Ｃ-９）を得た。
塗料Ｃ-９を使用し、内面の塗布量を９０mg/dm2にした以外は実施例１と同様に蓋まで成形し、同様な評価を実施した。結果を表３に示す。
【００５１】
（実施例１０）
（塗料Ｃ-１０の調製）
アクリル変性エポキシ樹脂の水分散体６（塗料Ｃ-６）の調製において、エポキシ樹脂溶液にＥ-３、カルボキシル基含有アクリル樹脂溶液にＡ-６を使用する他は、同様の方法により、不揮発分が２８．５重量％のアクリル変性エポキシ樹脂の水分散体１０（塗料Ｃ-１０）を得た。
塗料Ｃ-１０を使用し、蓋径を２０４径にした以外は実施例１と同様に蓋まで成形し、同様な評価を実施した。結果を表３に示す。
【００５２】
（実施例１１）
（塗料Ｃ-１１の調製）
アクリル変性エポキシ樹脂の水分散体５（塗料Ｃ-５）の調製において、エポキシ樹脂溶液にＥ-３、カルボキシル基含有アクリル樹脂溶液にＡ-１を使用する他は、同様の方法により、不揮発分が２８．５重量％のアクリル変性エポキシ樹脂の水分散体１１（塗料Ｃ-１１）を得た。
塗料Ｃ-１１を使用し、蓋径を２０４径にした以外は実施例１と同様に蓋まで成形し、同様な評価を実施した。結果を表３に示す。
【００５３】
（実施例１２）
（塗料Ｃ-１２の調製）
アクリル変性エポキシ樹脂の水分散体４（塗料Ｃ-４）の調製において、エポキシ樹脂溶液にＥ-２、カルボキシル基含有アクリル樹脂溶液にＡ-２を使用する他は、同様の方法により、不揮発分が２８．０重量％のアクリル変性エポキシ樹脂の水分散体１２（塗料Ｃ-１２）を得た。
塗料Ｃ-１２を使用し、蓋径を２０４径、内面の塗布量を１６０mg/dm2にした以外は実施例１と同様に蓋まで成形し、同様な評価を実施した。結果を表３に示す。
【００５４】
（実施例１３）
塗料Ｃ-６を使用し、蓋径を２０４径、内面の塗布量を９０mg/dm2にした以外は実施例１と同様に蓋まで成形し、同様な評価を実施した。結果を表３に示す。
【００５５】
（実施例１４）
（塗料Ｃ-１３の調製）
アクリル変性エポキシ樹脂の水分散体１（塗料Ｃ-１）の調製において、エポキシ樹脂溶液にＥ-６、カルボキシル基含有アクリル樹脂溶液にＡ-６を使用する他は、同様の方法により、不揮発分が２８．０重量％のアクリル変性エポキシ樹脂の水分散体１３（塗料Ｃ-１３）を得た。
塗料Ｃ-１３を使用した以外は実施例１と同様に蓋まで成形し、同様な評価を実施した。結果を表３に示す。
【００５６】
（比較例１）
（塗料Ｒ-１の調製）
アクリル変性エポキシ樹脂の水分散体１（塗料Ｃ-１）の調製において、カルボキシル基含有アクリル樹脂溶液にＡ-４を使用する他は、同様の方法により、不揮発分が２８．０重量%のアクリル変性エポキシ樹脂の水分散体１４（塗料Ｒ-１）を得た。
塗料Ｒ-１を使用した以外は実施例１と同様に蓋まで成形し、同様な評価を実施した。結果を表３に示す。蓋ＣＰＲ部での腐食によりＡｌ溶存量が高くなり、製品化には問題となった。
【００５７】
（比較例２）
（塗料Ｒ-２の調製）
アクリル変性エポキシ樹脂の水分散体４（塗料Ｃ-４）の調製において、カルボキシル基含有アクリル樹脂溶液にＡ-５を使用する他は、同様の方法により、不揮発分が２８．０重量%のアクリル変性エポキシ樹脂の水分散体１５（塗料Ｒ-２）を得た。
塗料Ｒ-２を使用した以外は実施例１と同様に蓋まで成形し、同様な評価を実施した。結果を表３に示す。ラインストップが１０回/３０minと多発、フェザリングも大きく製品化には問題となった。
【００５８】
（比較例３）
（塗料Ｒ-３の調製）
アクリル変性エポキシ樹脂の水分散体１１（塗料Ｃ-１１）の調製において、カルボキシル基含有アクリル樹脂溶液にＡ-１１を使用する他は、同様の方法により、不揮発分が２８．５重量%のアクリル変性エポキシ樹脂の水分散体１６（塗料R-3）を得た。
塗料Ｒ-３を使用し、蓋径を２０４径にした以外は実施例１と同様に蓋まで成形し、同様な評価を実施した。結果を表３に示す。蓋ＣＰＲ部での腐食によりＡｌ溶存量が高くなり、製品化には問題となった。
【００５９】
（比較例４）
（塗料Ｒ-４の調製）
アクリル変性エポキシ樹脂の水分散体９（塗料Ｃ-９）の調製において、カルボキシル基含有アクリル樹脂溶液にＡ-２を使用する他は、同様の方法により、不揮発分が２８．５重量%のアクリル変性エポキシ樹脂の水分散体１７（塗料Ｒ-４）を得た。
塗料Ｒ-４を使用し、蓋径を２０４径、内面の塗布量を１７０mg/dm2にした以外は実施例１と同様に蓋まで成形し、同様な評価を実施した。結果を表３に示す。フェザリングが大きく、製品化には問題となった。
【００６０】
（比較例５）
（塗料Ｒ-５の調製）
アクリル変性エポキシ樹脂の水分散体４（塗料Ｃ-４）の調製において、エポキシ樹脂溶液にＥ-４、カルボキシル基含有アクリル樹脂溶液にＡ-４を使用する他は、同様の方法により、不揮発分が２８．０重量%のアクリル変性エポキシ樹脂の水分散体１８（塗料Ｒ-５）を得た。
塗料Ｒ-５を使用した以外は実施例１と同様に蓋まで成形し、同様な評価を実施した。結果を表３に示す。フェザリングが大きく、蓋ＣＰＲ部での腐食によりＡｌ溶存量も高くなり、製品化には問題となった。
【００６１】
（比較例６）
（塗料Ｒ-６の調製）
アクリル変性エポキシ樹脂の水分散体１（塗料Ｃ-１）の調製において、カルボキシル基含有アクリル樹脂溶液にＡ-９を使用する他は、同様の方法により、不揮発分が２８．５重量%のアクリル変性エポキシ樹脂の水分散体１９（塗料Ｒ-６）を得た。
塗料Ｒ-６を使用し、蓋径を２０４径にした以外は実施例１と同様に蓋まで成形し、同様な評価を実施した。結果を表３に示す。フェザリングが大きく、製品化には問題となった。
【００６２】
（比較例７）
塗料Ｒ-１を使用し、蓋径を２０４径、内面の塗布量を８０mg/dm2にした以外は実施例１と同様に蓋まで成形し、同様な評価を実施した。結果を表３に示す。蓋ＣＰＲ部での腐食によりＡｌ溶存量が高くなり、製品化には問題となった。
【００６３】
（比較例８）
（塗料Ｒ-７の調製）
アクリル変性エポキシ樹脂の水分散体１（塗料Ｃ-１）の調製において、カルボキシル基含有アクリル樹脂溶液にＡ-１０を使用する他は、同様の方法により、不揮発分が２８．０重量%のアクリル変性エポキシ樹脂の水分散体２０（塗料Ｒ-７）を得た。
塗料Ｒ-７を使用した以外は実施例１と同様に蓋まで成形し、同様な評価を実施した。結果を表３に示す。ラインストップが２５回/３０minと多発、フェザリングも大きく製品化には問題となった。
【００６４】
（比較例９）
塗料Ｃ-２を使用し、内面の塗布量を８０mg/dm2にした以外は実施例１と同様に蓋まで成形し、同様な評価を実施した。結果を表３に示す。スコアから腐食が発生し、穿孔の可能性もあり、製品化には問題となった。
【００６５】
【表３】
2006051984.tif 000005
【図面の簡単な説明】
【００６６】
【図１】本発明のアルミニウム製蓋の一例の平面図である。
【図２】図１のＡ−Ａ線断面図である。
【図３】図２のＢ部分の変形を説明する図である。
【図４】折り曲げ後の金属露出評価に用いるプリベンド治具を示す図である。
【図１】
2006051984.tif 000006
【図２】
2006051984.tif 000007
【図３】
2006051984.tif 000008
【図４】
2006051984.tif 000009